(57)【要約】【課題】レーザー照射加工によって発泡表面層等の気泡に基づく光出射機構を有する面光源装置用導光体等の光学部品に好適な（メタ）アクリル重合体組成物を提供する。【解決手段】質量平均分子量６万以上１５万以下の（メタ）アクリル重合体（Ａ）１００質量部及びテトラフルオロエチレン重合体（Ｂ）０．００１〜１質量部を含有する（メタ）アクリル重合体組成物、テトラフルオロエチレン重合体（Ｂ）の粒子０．００１〜１質量部及び有機重合体０．０００１〜１．５質量部の粒子を含むラテックスを凝固して得られる粉体組成物と、質量平均分子量６万以上１５万以下の（メタ）アクリル重合体（Ａ）１００質量部とを混練押出する（メタ）アクリル重合体組成物の製造方法、（メタ）アクリル重合体組成物を含有する成形体から構成される導光体予備成形物及び成形体を使用した導光体又は積層導光体。【選択図】図１
2015025065.tif 000002
【特許請求の範囲】
【請求項１】
質量平均分子量６万以上１５万以下の（メタ）アクリル重合体（Ａ）１００質量部及びテトラフルオロエチレン重合体（Ｂ）０．００１〜１質量部を含有する（メタ）アクリル重合体組成物。
【請求項２】
テトラフルオロエチレン重合体（Ｂ）の粒子０．００１〜１質量部及び有機重合体０．０００１〜１．５質量部の粒子を含むラテックスを凝固して得られる粉体組成物と、質量平均分子量６万以上１５万以下の（メタ）アクリル重合体（Ａ）１００質量部とを混練押出する（メタ）アクリル重合体組成物の製造方法。
【請求項３】
請求項１又は２に記載の（メタ）アクリル重合体組成物を含有する成形体から構成される導光体予備成形物。
【請求項４】
成形体がシート状又は板状である、請求項３に記載の導光体予備成形物。
【請求項５】
請求項４に記載の導光体予備成形物の一方の主表面と透明シート状物の一方の主表面とを積層して得られる積層導光体予備成形物。
【請求項６】
透明シート状物が（メタ）アクリル重合体（Ｃ）を含有する、請求項５に記載の積層導光体予備成形物。
【請求項７】
請求項３又は４に記載の導光体予備成形物の一方の主表面の少なくとも一部の領域に気泡を有する光出射機構が形成された導光体。
【請求項８】
請求項５又は６に記載の積層導光体予備成形物の導光体予備成形物の一方の主表面の少なくとも一部の領域に気泡を有する光出射機構が形成された積層導光体。
【請求項９】
請求項７に記載の導光体の光出射機構が形成されていない主表面と透明シート状物の一方の主表面とを接合して得られる積層導光体。
【請求項１０】
透明シート状物が（メタ）アクリル重合体（Ｃ）を含有する、請求項９に記載の積層導光体。
【発明の詳細な説明】
【技術分野】
【０００１】
本発明は、（メタ）アクリル重合体組成物及びその製造方法、導光体予備成形物、積層導光体予備成形物、導光体並びに積層導光体に関する。
【背景技術】
【０００２】
液晶表示装置は、基本的にバックライト（面光源装置）と液晶表示素子とから構成されている。バックライトとしては、液晶表示装置のコンパクト化の観点からエッジライト方式のものが多用されている。
【０００３】
エッジライト方式のバックライトにおいては、矩形シート状の導光体の少なくとも１つの端面を光入射端面として用いて、光入射端面に沿って直管型蛍光ランプ等の線状の一次光源又は発光ダイオード（ＬＥＤ）等の点状の一次光源を配置している。また、一次光源から発せられた光を導光体の光入射端面に入射させて導光体内部へと導入し、導光体の２つの主表面のうちの一方である光出射面から出射させるようにしている。導光体の光出射面から出射した光は、光出射面上に配置される光拡散フィルム等の光拡散素子及びプリズムシート等の光偏向素子により、拡散され、所要の方向へと偏向される。導光体の２つの主表面のうちの他方である裏面からも光が出射することから、この光を導光体へと戻すために、裏面に対向して光反射シート等の光反射素子が配置される。
【０００４】
導光体には、導光される光を光出射面から適宜出射させるための光学機能構造としての光出射機構が形成される。この光出射機構は、典型的には、光出射面若しくはそれを含む層領域としての光出射側表面層又は裏面若しくはそれを含む層領域としての裏側表面層に形成される。このような光出射機構としては、例えば、適度に荒らされた粗面又は多数のレンズ列を配列したレンズ列形成面のような微小凹凸構造が用いられる。
【０００５】
微小凹凸構造を形成する方法としては、例えば、導光体予備成形物の主表面に対して直接レーザー光を照射するレーザー照射加工（又はレーザーエッチング）を行う方法が挙げられる。
【０００６】
また、導光体表面層に形成される光出射機構としては、例えば、特許文献１に記載されるような発泡表面層が用いられる。特許文献１には、特定の分子量を有するメタクリル系樹脂からなる板状の導光体予備成形物にレーザー照射加工して発泡表面層を有する導光体を得ることが記載されている。
【０００７】
一方、一次光源としてＬＥＤ光源を用いた場合、光学性能改善の観点から、導光体の端面にレンズ形状を付与することが求められている。工業的見地からは、このような要求を満たすためには、押出成形又は射出成形により導光体又は導光体予備成形物を作製することが好適である。
【先行技術文献】
【特許文献】
【０００８】
【特許文献１】特開２０１２−９，１６０号公報
【発明の概要】
【発明が解決しようとする課題】
【０００９】
しかしながら、特許文献１の技術は、工業的見地から好ましい押出成形又は射出成形による導光体予備成形物の作製に際し、使用される材料として典型的な質量平均分子量（Ｍｗ）１０万以下の（メタ）アクリル樹脂への適用がない。即ち、特許文献１の技術では、レーザー照射加工により形成される光出射機構としての発泡表面層を有する導光体の予備成形物を作製するための材料として使用される（メタ）アクリル樹脂に対する制限が大きい。
【００１０】
本発明の１つの目的は、レーザー照射加工によって発泡表面層等の気泡に基づく光出射機構を有する面光源装置用導光体等の光学部品を作製することが可能な導光体予備成形物等の光学部品予備成形物を、押出成形又は射出成形により得ることを可能にする材料であって、Ｍｗの低い（メタ）アクリル重合体を使用した（メタ）アクリル重合体組成物及びその製造方法を提供することにある。
【００１１】
また、本発明の他の目的は、レーザー照射加工によって発泡表面層等の気泡に基づく光出射機構を有する光学部品、特に導光体を作製することが可能で、押出成形又は射出成形により得ることが可能な、光学部品予備成形物、特に導光体予備成形物又はそれを含む積層光学部品予備成形物、特に積層導光体予備成形物を提供することにある。
【００１２】
更に、本発明の他の目的は、押出成形又は射出成形により得た、導光体予備成形物等の光学部品予備成形物又は積層導光体予備成形物等の積層光学部品予備成形物に、レーザー照射加工を行うことにより形成されることが可能な発泡表面層等の、気泡に基づく光出射機構を有する導光体等の光学部品、積層導光体等の積層光学部品又は導光体等の光学部品と他のシート状物との積層体で構成される積層導光体等の積層光学部品を提供することにある。
【課題を解決するための手段】
【００１３】
前記課題は、以下の本発明［１］〜［１０］により解決される。
［１］  質量平均分子量６万以上１５万以下の（メタ）アクリル重合体（Ａ）１００質量部及びテトラフルオロエチレン重合体（Ｂ）（以下、「ＰＴＦＥ（Ｂ）」という）０．００１〜１質量部を含有する（メタ）アクリル重合体組成物。
［２］  ＰＴＦＥ（Ｂ）の粒子０．００１〜１質量部及び有機重合体０．０００１〜１．５質量部の粒子を含むラテックスを凝固して得られる粉体組成物と、質量平均分子量６万以上１５万以下の（メタ）アクリル重合体（Ａ）１００質量部とを混練押出する（メタ）アクリル重合体組成物の製造方法。
［３］  ［１］又は［２］に記載の（メタ）アクリル重合体組成物を含有する成形体から構成される導光体予備成形物。
［４］  成形体がシート状又は板状である、［３］に記載の導光体予備成形物。
［５］  ［４］に記載の導光体予備成形物の一方の主表面と透明シート状物の一方の主表面とを積層して得られる積層導光体予備成形物。
［６］  透明シート状物が（メタ）アクリル重合体（Ｃ）を含有する、［５］に記載の積層導光体予備成形物。
［７］  ［３］又は［４］に記載の導光体予備成形物の一方の主表面の少なくとも一部の領域に気泡を有する光出射機構が形成された導光体。
［８］  ［５］又は［６］に記載の積層導光体予備成形物の導光体予備成形物の一方の主表面の少なくとも一部の領域に気泡を有する光出射機構が形成された積層導光体。
［９］  ［７］に記載の導光体の光出射機構が形成されていない主表面と透明シート状物の一方の主表面とを接合して得られる積層導光体。
［１０］  透明シート状物が（メタ）アクリル重合体（Ｃ）を含有する、［９］に記載の積層導光体。
【発明の効果】
【００１４】
本発明の（メタ）アクリル重合体組成物によれば、Ｍｗの低い（メタ）アクリル重合体を使用しているにもかかわらず、レーザー照射加工によって気泡を有する光出射機構を有する面光源装置用導光体等の光学部品を作製することが可能な導光体予備成形物等の光学部品予備成形物を、押出成形又は射出成形により得ることが可能である。
【００１５】
また、本発明の導光体予備成形物は、押出成形又は射出成形により得ることが可能であって、本発明の積層導光体予備成形物は、本発明の導光体予備成形物を用いて容易に得ることができ、本発明の導光体予備成形物又は積層導光体予備成形物によれば、レーザー照射加工によって気泡を有する光出射機構を有する、導光体又は積層導光体を作製することが可能である。
【００１６】
更に、本発明の導光体は、押出成形又は射出成形により得た導光体予備成形物にレーザー照射加工を行って気泡を有する光出射機構を形成することで作製することができる。また、本発明の積層導光体は、本発明の導光体を用いて容易に得ることができる。
【図面の簡単な説明】
【００１７】
【図１】本発明の導光体の一実施態様を示す模式的部分断面図である。
【図２】本発明の積層導光体の一実施態様を示す模式的部分断面図である。
【図３】実施例及び比較例で作製した導光体における光出射機構の発泡状態を示す図（顕微鏡写真）である。
【発明を実施するための形態】
【００１８】
以下、本発明の実施の形態を説明する。
＜（メタ）アクリル重合体（Ａ）＞
本発明で使用される（メタ）アクリル重合体（Ａ）のＭｗは６万以上１５万以下である。（メタ）アクリル重合体（Ａ）のＭｗが６万以上の場合に、得られる成形体の強度が良好に保たれる。また、（メタ）アクリル重合体（Ａ）のＭｗが１５万以下の場合に、押出成形性等の成形性が良好となる。（メタ）アクリル重合体（Ａ）のＭｗの下限値は７万以上が好ましく、８万以上がより好ましい。また（メタ）アクリル重合体（Ａ）のＭｗの上限値は１４万以下が好ましく、１２万以下がより好ましい。
【００１９】
（メタ）アクリル重合体（Ａ）としては、例えば、メタクリル酸メチルの単独重合体、又はメタクリル酸メチル単位を主成分とする共重合体が挙げられる。メタクリル酸メチル単位を主成分とする共重合体としては、メタクリル酸メチル単位８０質量％以上を含有し、その他の共重合可能な単量体単位２０質量％以下を含有する共重合体が好ましい。
【００２０】
上記のその他の共重合可能な単量体としては、例えば、メタクリル酸エチル、メタクリル酸ｎ−プロピル、メタクリル酸ｉｓｏ−プロピル、メタクリル酸ｎ−ブチル、メタクリル酸ｉｓｏ−ブチル、メタクリル酸ｔｅｒｔ−ブチル、メタクリル酸シクロヘキシル、メタクリル酸−２−エチルヘキシル、メタクリル酸ベンジル等のメタクリル酸エステル、アクリル酸メチル、アクリル酸エチル、アクリル酸ｎ−プロピル、アクリル酸ｉｓｏ−プロピル、アクリル酸ｎ−ブチル、アクリル酸ｉｓｏ−ブチル、アクリル酸ｔｅｒｔ−ブチル、アクリル酸シクロヘキシル、アクリル酸−２−エチルヘキシル、アクリル酸ベンジル等のアクリル酸エステル及びスチレン、α−メチルスチレン等の芳香族ビニル単量体が挙げられる。
【００２１】
（メタ）アクリル重合体（Ａ）の具体例としては、三菱レイヨン（株）製のダイヤナールＢＲ−８０（商品名）が挙げられる。
【００２２】
（メタ）アクリル重合体（Ａ）の形態としては、例えば、粉末状及びペレット状が挙げられる。
【００２３】
（メタ）アクリル重合体（Ａ）の製造方法としては、例えば、塊状重合法、懸濁重合法、乳化重合法及び溶液重合法が挙げられる。
＜ＰＴＦＥ（Ｂ）＞
本発明で使用されるＰＴＦＥ（Ｂ）は、テトラフルオロエチレン（以下、「ＴＦＥ」という）単位を含有する重合体で、ＴＦＥ単独重合体及び必要に応じてＴＦＥと共重合可能な単量体単位を含有する共重合体をいう。
【００２４】
ＴＦＥと共重合可能な単量体としては、例えば、ヘキサフルオロプロピレン、クロロトリフルオロエチレン、フルオロアルキルエチレン、パーフルオロアルキルビニルエーテル等の含フッ素オレフィン；及びパーフルオロアルキル（メタ）アクリレート等の含フッ素アルキル（メタ）アクリレートが挙げられる。
【００２５】
ＴＦＥと共重合可能な単量体単位を含有する共重合体の場合、共重合体中のＴＦＥと共重合可能な単量体単位の含有量は１０質量％以下が好ましい。
【００２６】
ＰＴＦＥ（Ｂ）の形態としては、例えば、粉末状及びペレット状が挙げられる。
【００２７】
本発明においては、本発明の（メタ）アクリル重合体組成物中でのＰＴＦＥ（Ｂ）の分散性を良好とするために、ＰＴＦＥ（Ｂ）として、例えば、ＰＴＦＥ（Ｂ）の粒子及び有機重合体の粒子を含むラテックスを凝固して得られる粉体組成物を使用することができる。
【００２８】
ＰＴＦＥ（Ｂ）の粒子及び有機重合体の粒子を含むラテックスとしては、例えば、ＰＴＦＥ（Ｂ）のラテックスと有機重合体のラテックスを混合したものが挙げられる。
【００２９】
ＰＴＦＥ（Ｂ）のラテックスとしては、ＰＴＦＥ（Ｂ）の粒子の粒子径が０．０５〜１．０μｍであるものが好ましい。ＰＴＦＥ（Ｂ）の粒子の粒子径が０．０５μｍ以上で、ＰＴＦＥ（Ｂ）のラテックスを得る際の乳化重合で多量の乳化剤を使用しないで済む点で好ましい。また、ＰＴＦＥ（Ｂ）の粒子の粒子径が１．０μｍ以下で、ＰＴＦＥ（Ｂ）のラテックスの分散安定性を良好とすることができる点で好ましい。
【００３０】
ＰＴＦＥ（Ｂ）のラテックスとしては、例えば、旭硝子フロロポリマーズ（株）製のフルオンＡＤ−１及びＡＤ−９３６（いずれも商品名）、ダイキン工業（株）製のポリフロンＤ−１及びＤ−２（いずれも商品名）、三井・デュポンフロロケミカル（株）製のテフロン（登録商標）３０Ｊ（商品名）が挙げられる。
【００３１】
有機重合体としては、例えば、ビニル単量体を重合して得られる重合体及び重縮合によって得られる重合体が挙げられる。
【００３２】
ビニル単量体としては、例えば、芳香族ビニル化合物、シアン化ビニル化合物、（メタ）アクリル酸エステル及びその他の共重合可能な単量体が挙げられる。
【００３３】
芳香族ビニル化合物としては、例えば、スチレン、ｔ−ブチルスチレン、α−メチルスチレン、ｐ−メチルスチレン、ジビニルベンゼン、１，１−ジフェニルスチレン、Ｎ，Ｎ−ジエチル−ｐ−アミノエチルスチレン、Ｎ，Ｎ−ジエチル−ｐ−アミノエチルスチレン、ビニルピリジン、ビニルキシレン、モノクロルスチレン、ジクロルスチレン、モノブロムスチレン、フルオロスチレン、エチルスチレン及びビニルナフタレンが挙げられる。これらは１種又は２種以上で使用される。
【００３４】
シアノ化ビニル化合物としては、例えば、アクリロニトリル、メタクリロニトリル等が挙げられる。これらは１種又は２種以上で使用される。
【００３５】
（メタ）アクリル酸エステルとしては、例えば、メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、アミルアクリレート、ヘキシルアクリレート、オクチルアクリレート、２−エチルヘキシルアクリレート、シクロヘキシルアクリレート、ドデシルアクリレート、オクタデシルアクリレート、フェニルアクリレート、ベンジルアクリレート等のアクリル酸エステル；及びメチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、アミルメタクリレート、ヘキシルメタクリレート、オクチルメタクリレート、２−エチルヘキシルメタクリレート、シクロヘキシルメタクリレート、ドデシルメタクリレート、オクタデシルメタクリレート、フェニルメタクリレート、ベンジルメタクリレート等のメタクリル酸エステルが挙げられる。これらは１種又は２種以上で使用される。（メタ）アクリル酸エステルとしては、ＰＴＦＥの（メタ）アクリル重合体（Ａ）への分散性の点で、メチルメタクリレートが好ましい。
【００３６】
その他の共重合可能な単量体としては、例えば、無水マレイン酸、無水イタコン酸、無水シトラコン酸等の不飽和酸無水物；アクリル酸、メタクリル酸等の不飽和酸；マレイミド、Ｎ−メチルマレイミド、Ｎ−ブチルマレイミド、Ｎ−（ｐ−メチルフェニル）マレイミド、Ｎ−フェニルマレイミド、Ｎ−シクロヘキシルマレイミド等のマレイミド化合物；及びグリシジルメタクリレート等のエポキシ化合物が挙げられる。尚、マレイミド化合物には、例えば、無水マレイン酸を共重合させ、これをアニリン等でイミド化したものも含まれる。
【００３７】
以上のビニル系単量体は、１種を単独で、又は２種以上を組み合わせて用いることができる。
【００３８】
有機重合体の粒子の粒子径は、粉体組成物の安定性、即ち、ＰＴＦＥ（Ｂ）の粒子と有機重合体の粒子との凝集状態の安定性に優れる点で、ＰＴＦＥ（Ｂ）の粒子の粒子径との間に下式（１）の関係を有するものが好ましい。
【００３９】
０．１Ｄ＜ｄ＜１０Ｄ      （１）
Ｄ：ＰＴＦＥ（Ｂ）の粒子の粒子径
ｄ：有機重合体の粒子の粒子径
従って、テトラフルオロエチレン重合体の粒子径が０．０５〜１．０μｍの場合、有機重合体の粒子の粒子径は０．００５〜１０μｍが好ましい。
【００４０】
粉体組成物中のＰＴＦＥ（Ｂ）と有機重合体の含有量は、ＰＴＦＥの（メタ）アクリル重合体（Ａ）への分散性の点で、ＰＴＦＥ（Ｂ）４０〜９０質量％及び有機重合体６０〜１０質量％が好ましく、ＰＴＦＥ（Ｂ）５０〜８０質量％及び有機重合体５０〜２０質量％がより好ましい。
【００４１】
粉体組成物の質量平均粒子径は、粉体組成物の流動性の点で、５０〜１０００μｍが好ましく、１００〜８００μｍがより好ましく、２００〜６００μｍが更に好ましい。ここで、質量平均粒子径は、粉体２０ｇを５分間振とうさせて分級し、その平均粒子径を標準ふるいにより求めた値である。
＜（メタ）アクリル重合体組成物＞
本発明の（メタ）アクリル重合体組成物は、（メタ）アクリル重合体（Ａ）及びＰＴＦＥ（Ｂ）０．００１〜１質量部を含有する。
【００４２】
（メタ）アクリル重合体（Ａ）１００質量部に対するＰＴＦＥ（Ｂ）の含有量を０.００１質量部以上とすることで、本発明の導光体予備成形物の表面にレーザー照射加工により良好な発泡表面層を形成することができる。また、（メタ）アクリル重合体（Ａ）１００質量部に対するＰＴＦＥ（Ｂ）の含有量を１質量部以下とすることで、導光体予備成形物のヘイズを抑制することができ、光透過性の良好な導光体を得ることができる。
【００４３】
ＰＴＦＥ（Ｂ）の含有量は、（メタ）アクリル重合体（Ａ）１００質量部に対して０．００５質量部以上０．１質量部以下が好ましい。
【００４４】
（メタ）アクリル重合体組成物の形態としては、例えば、粉末状及びペレット状が挙げられる。
【００４５】
（メタ）アクリル重合体組成物中には、必要に応じて紫外線吸収剤、離型剤、酸化防止剤等の添加剤を添加することができる。
【００４６】
紫外線吸収剤としては、例えば、２−（５−メチル−２−ヒドロキシフェニル）ベンゾトリアゾール、２−［２−ヒドロキシ−３，５−ビス（α，α’ジメチルベンジル）フェニル］ベンゾトリアゾール、２−（３，５−ジ−ｔ−アミル−２−ヒドロキシフェニル）ベンゾトリアゾール等のベンゾトリアゾール系紫外線吸収剤、２−ヒドロキシ−４−メトキシベンゾフェノン、２，２’−ジヒドロキシ−４−メトキシベンゾフェノン、２−ヒドロキシ−４−ｎ−オクトキシベンゾフェノン等のベンゾフェノン系紫外線吸収剤及びフェニルサリシレート、４−ｔブチルフェニルサリシレート等のサリチル酸系紫外線吸収剤が挙げられる。これらは単独で又は併せて使用することができる。
【００４７】
離型剤としては、例えば、グリセリンモノステアレート等のグリセリン脂肪酸エステル、ステアリルアルコール等の高級アルコール及びステアリン酸等の高級脂肪酸が挙げられる。
【００４８】
酸化防止剤としては、例えば、フェノール系酸化防止剤、チオエーテル系酸化防止剤及びフォスファイト系酸化防止剤が挙げられる。
【００４９】
（メタ）アクリル重合体組成物の製造方法としては、例えば、以下の方法が挙げられる。
【００５０】
（メタ）アクリル重合体（Ａ）とＰＴＦＥ（Ｂ）とをヘンシェルミキサー、スーパーフローター及びタンブラー等の撹拌装置を用いて混合し、重合体混合物を得る。次いで、得られた混合物を押出機等の混練機を用いて溶融混練し、（メタ）アクリル重合体組成物を得る。
【００５１】
上記の混練機として使う押出機としては、例えば単軸押出機及び二軸押出機が挙げられる。
【００５２】
また、（メタ）アクリル重合体組成物の別の製造方法としては、例えば、以下の方法が挙げられる。
【００５３】
ＰＴＦＥ（Ｂ）のラテックス（ＰＴＦＥ（Ｂ）純分で０．００１〜１質量部）と有機重合体のラテックス（有機重合体純分で０．０００１〜１．５質量部）を混合したラテックスを凝固して得られる粉体組成物を混練押出して（メタ）アクリル重合体組成物を得る。
＜導光体予備成形物＞
本発明の導光体予備成形物は、例えば面光源装置用の導光体のための予備成形物であり、（メタ）アクリル重合体組成物を含有する成形体から構成されるものである。
【００５４】
成形体は、（メタ）アクリル重合体組成物を押出成形又は射出成形することにより得ることができる。
【００５５】
エッジライト方式面光源装置用の導光体のための予備成形物としては、成形体がシート状又は板状であることが好ましい。この場合、導光体予備成形物の厚さは、例えば０．０３ｍｍ〜１５ｍｍである。
＜積層導光体予備成形物＞
本発明の積層導光体予備成形物は、導光体予備成形物の一方の主表面と透明シート状物の一方の主表面とを積層して得られるものである。
【００５６】
透明シート状物としては、例えば、（メタ）アクリル重合体（Ｃ）、ポリカーボネート、ポリスチレン及びメタクリル酸メチル／スチレン共重合体（ＭＳ樹脂）を含有するものが挙げられる。
【００５７】
（メタ）アクリル重合体（Ｃ）としては、例えば、（メタ）アクリル重合体（Ａ）と同様のものが挙げられる。（メタ）アクリル重合体（Ｃ）は（メタ）アクリル重合体（Ａ）と同じでも異なるものでもよく、目的に応じて任意のものを選択できる。
【００５８】
透明シート状物の厚さは、例えば０．５〜１５ｍｍである。
【００５９】
積層導光体予備成形物における導光体予備成形物の厚さは、積層導光体予備成形物の光透過性の点で、３０〜５００μｍが好ましく、３０〜１００μｍがより好ましい。
【００６０】
積層導光体予備成形物の製造方法としては、例えば、透明シート状物の一主表面に導光体予備成形物をラミネートする方法、透明シート状物を押出成形により作製する際に同時に（メタ）アクリル重合体組成物も押出成形する方法及び溶剤系若しくは重合系の接着剤又は透明粘着シートを用いて透明シート状物と導光体予備成形物とを接合する方法が挙げられる。
＜導光体＞
本発明の導光体は、例えば面光源装置用の導光体であり、導光体予備成形物の表面層の少なくとも一部の領域（ここでいう領域は面内領域である）に気泡を有する光出射機構が形成されたものである。このような光出射機構は、発泡表面層により構成される。導光体予備成形物がシート状又は板状である場合には、光出射機構の形成される表面層の少なくとも一部の領域は、導光体予備成形物ひいては導光体の少なくとも一方の主表面にある。即ち、本発明の導光体は、その好ましい一形態において、導光体予備成形物の一方の主表面の少なくとも一部の領域に気泡を有する光出射機構が形成されたものである。
【００６１】
気泡を有する光出射機構を形成する方法としては、例えば、導光体予備成形物の表面にレーザー照射して気泡を形成する方法が挙げられる。
【００６２】
使用するレーザーとしては、例えば、炭酸ガスレーザー（ＣＯ２レーザー）等の赤外レーザーが挙げられる。
【００６３】
赤外レーザーの波長は、例えば、９．３μｍや１０．６μｍである。炭酸ガスレーザー照射加工装置としては、例えば、キーエンス社製ＣＯ２レーザーマーカーＭＬ−Ｚ９５２０Ｔ（商品名、波長：９．３μｍ、平均出力：２０Ｗ）が挙げられる。
【００６４】
導光体の端面処理の方法としては、例えば、サンドペーパーを用いる研磨方法、アルミナ等の公知の研磨剤で研磨する方法、切断端面にダイヤモンド刃を回転接触させるプラビューティー等の公知の方法が挙げられる。尚、このような端面処理は、導光体予備成形物を作製する段階で行ってもよい。
【００６５】
得られた導光体の成形歪を除去する方法としては、例えば、アニール処理が挙げられる。
【００６６】
図１に、面光源装置用の導光体の一実施形態の模式的部分断面図を示す。図１において、矩形シート状又は矩形板状の導光体１は、上下方向を厚み方向としており、紙面と垂直の方向に広がりをもっている。導光体１は４つの側端面を有しており、そのうちの１対の側端面のうちの一方（図１における左端面）を光入射端面１１としている。面光源装置を構成する際には、光入射端面１１と対向するようにして、ＬＥＤ等の一次光源が隣接配置される。
【００６７】
導光体１の光入射端面１１に略直交する２つの主表面のうちの一方である上面を光出射面１２とし、他方である下面を裏面１３としている。裏面側の表面層の一部の領域には、気泡を有する光出射機構として機能する発泡表面層１４が形成されている。発泡表面層１４は、光出射面１２又は裏面１３の法線の方向を含む断面（縦断面）が凹形状をなしている。
【００６８】
発泡表面層１４が形成されている領域は、裏面１３における複数のドット状領域で構成されている。図１ではそのうちの１つのみが示されている。このドット状領域の寸法は、例えば、径が３０〜１，０００μｍであり、深さが０．１〜５００μｍである。また、発泡表面層１４としては、厚みは１〜５０μｍが好ましい。
【００６９】
導光体１の厚さは、例えば０．０３〜１５ｍｍである。
＜積層導光体＞
図２に、本発明の積層導光体の模式的部分断面図を示す。積層導光体２は、導光体１の主表面である光出射面１２と透明シート状物３の２つの表面（主表面）３１及び３２のうちの一方の表面３１とを接合して得られるものである。
【００７０】
透明シート状物３としては、例えば、（メタ）アクリル重合体、ポリカーボネート、ポリスチレン及びメタクリル酸メチル／スチレン共重合体（ＭＳ樹脂）を含有するものが挙げられる。
【００７１】
透明シート状物３の厚さは、例えば０．５〜１５ｍｍである。この積層導光体における導光体１の厚さは、例えば３０〜５００μｍが好ましく、３０〜１００μｍがより好ましい。
【００７２】
積層導光体２は、積層導光体予備成形物を用いて製造することができる。即ち、積層導光体予備成形物において導光体予備成形物の透明シート状物３が接合されていない主表面の少なくとも一部の領域に、気泡を有する光出射機構を形成する。気泡を有する光出射機構を形成する方法は、前述の導光体の製造の場合と同様の方法が挙げられる。
【００７３】
他方、積層導光体２は、前述の導光体を用いて製造することも可能である。この場合は、既に気泡を有する光出射機構が形成された導光体１の光出射機構が形成されていない主表面である光出射面１２と透明シート状物３とを、溶剤系や重合系の接着剤又は透明粘着シートを用いて接合することができる。
【実施例】
【００７４】
以下、実施例及び比較例を用いて本発明を説明する。
【００７５】
実施例及び比較例において、重合体のＭｗ及び導光体の光出射機構形成領域の発泡状態を、以下の方法により評価した。以下において「部」及び「％」は、それぞれ「質量部」及び「質量％」を示す。
（１）重合体のＭｗ
（メタ）アクリル重合体（Ａ）０．０２ｇにテトラヒドロフラン（ＴＨＦ）１０ｍｌを加えて、一晩静置溶解させて評価用サンプルを作製し、ＧＰＣ測定を以下の条件で実施した。尚、Ｍｗは、ポリスチレン標準ポリマーを用いて求めた。
【００７６】
装置：液体クロマトグラフィー（東ソー（株）製ＨＬＣ−８１２０（商品名））
ガードカラム：東ソー（株）製ＴＳＫ  Ｇｕａｒｄｃｏｌｕｍｎ  ＳｕｐｅｒＨ−Ｈ（商品名）
分離カラム：東ソー（株）製ＴＳＫ−Ｇｅｌ  ＳｕｐｅｒＨＭ−Ｈ（商品名）２本直列
溶媒：ＴＨＦ
流量：０．６ｍｌ／分
検出器：示差屈折計
測定温度：４０℃
注入量：１０μｌ
標準ポリマー：東ソー（株）製ポリスチレン標準ポリマー（１１種類：分子量６，７００，０００、２，１１０，０００、１，０９０，０００、７１０，０００、３５５，０００、１９０，０００、９６，４００、３７，９００、９，１００、５，９７０、５００）
（２）導光体の光出射機構形成領域の発泡状態
キーエンス（株）製デジタルマイクロスコープ、ＨＩＲＯＸ  ＫＨ―１３００（商品名）を用いて、光出射機構形成領域の発泡状態を以下の基準で評価した。
【００７７】
○：光出射機構形成領域の全体に発泡が見られた。
【００７８】
×：光出射機構形成領域に発泡は見られなかった。
（３）導光体予備成形物のヘイズ
日本電飾工業（株）製ヘイズメーターＮＤＨ２０００（商品名）を用いて導光体予備成形物のヘイズ値を測定した。
［製造例１］
＜粉体組成物（Ｐ−１）の調製＞
蒸留水１４５部、乳化剤としてアルケニルコハク酸ジカリウム（花王（株）製、商品名：ラテムルＡＳＫ）１．０部、メチルメタクリレート４０部、ブチルアクリレート１０部を、攪拌翼、コンデンサー、熱電対、窒素導入口を備えたセパラブルフラスコに仕込み、窒素気流下で６０℃に昇温した。次いで、過硫酸カリウム０．１部を蒸留水５部に溶解したものを加え、ラジカル重合を開始させた。発熱が終了した後、系内の温度を６０℃で１時間保持し、有機重合体ラテックス（Ｌ−１）を得た。有機重合体ラテックス（Ｌ−１）に、テトラフルオロエチレン重合体（以下、ＰＴＦＥと略す）（Ｂ）の粒子分散液である旭硝子フロロポリマーズ（株）製「フルオンＡＤ９３６」（商品名、固形分濃度６３．０％、ＰＴＦＥに対して５％の界面活性剤を含む）８３．３部（ＰＴＦＥ分として５０部）及び蒸留水１６．７部を加え、ポリマーラテックス（Ｌ−２）を得た。
【００７９】
蒸留水２９０部、乳化剤としてアルケニルコハク酸ジカリウム（花王（株）製、「ラテムルＡＳＫ」）１．０部、メチルメタクリレート９８部、エチルアクリレート２部、ｎ−オクタンチオール０．００３部を、攪拌翼、コンデンサー、熱電対、窒素導入口を備えたセパラブルフラスコに仕込み、窒素気流下で６０℃に昇温した。次いで、過硫酸カリウム０．２部を蒸留水１０部に溶解したものを加え、ラジカル重合を開始させた。発熱が終了した後、系内の温度を６０℃で１時間保持し、有機重合体ラテックス（Ｌ−３）を得た。
【００８０】
１％酢酸カルシウム水溶液４００部を８０℃に加熱攪拌し、温度を保ちながらポリマーラテックス（Ｌ−２）３００部（ポリマー分として１００部）を徐々に滴下して、固形物を凝固、析出させスラリーとした。更に、このスラリー中に、有機重合体ラテックス（Ｌ−３）８部（ポリマー分として２部）を加え、５分間攪拌を続けた。その後、スラリーの温度を９５℃まで昇温し、固化を行って析出物を得た。得られた析出物を分離、濾過、乾燥して、粉体組成物（Ｐ−１）を得た。
［製造例２］
＜粉体組成物（Ｐ−２）の調製＞
ＰＴＦＥ粒子分散液としてダイキン工業（株）製「ポリフロンＤ−２１０Ｃ」（商品名、固形分濃度６０％、ＰＴＦＥに対して６％の界面活性剤を含む）８８．３部に変更する以外は製造例１と同様にして粉体組成物（Ｐ−２）を得た。
［実施例１］
＜（メタ）アクリル重合体組成物の調製＞
（メタ）アクリル重合体（Ａ）として用いたダイヤナールＢＲ−８０（三菱レイヨン（株）製、商品名、Ｍｗ：８６０００）１００部と、粉体組成物として（Ｐ−１）０．０１部（ＰＴＦＥ含有量：０．００５部）とを、ＩＳ−１００成形機にかけ、混合ペレットを得た。押出時の温度条件は、Ｃ１は１８０℃、Ｃ２は２３５℃、Ｃ３は２３５℃、Ｃ４は２３５℃、Ｃ５は２３５℃、Ｃ６は２４０℃、ＡＤは２４５℃、Ｄは２４５℃とした。吐出量６０ｋｇ／ｈｒ、スクリュー回転数２００ｒｐｍ、フィーダー回転数４５ｒｐｍ、ベント真空圧−９５ｋＰＡ以下とし、押出されたストランドを水温５５℃の水槽中にて冷却した後にペレタイザーにてペレットを得た。
＜導光体予備成形物の作製＞
得られたペレット２ｋｇを乾燥機にかけ、温度８０℃、２４時間の乾燥を行った後に、金型温度は６０℃、シリンダ温度として、Ｃ１は２５０℃、Ｃ２は２５０℃、Ｃ３は２５０℃、Ｃ４は２５０℃とし、射出速度は２０ｍｍ／秒、射出圧力（保圧）は７０ＭＰＡ、保圧時間は２０秒、計量は３０ｍｍ、冷却時間は３０秒、サイクルは４５秒とし、射出成形することにより、幅１００ｍｍ、長さ１００ｍｍ、厚さ３ｍｍの成形品を作成した。
【００８１】
成形品の成形歪を除去するためにアニール処理を行った後にアニール成形品を得た。アニール条件としては、外寸法１００ｍｍ×１００ｍｍ、内寸法８０ｍｍ×８０ｍｍ、厚み３ｍｍのステンレス板を２枚用いて成形品の上下面を挟み、更にステンレス板の周辺をクリップにて挟み固定した後に、熱風乾燥機中にて１２０℃にて１６時間加熱し、次いで１３０℃にて１６時間の加熱を行った。得られたアニール成形品の１００ｍｍ×１００ｍｍのステンレス板で挟んだ周辺部分を切断除去し、８０ｍｍ×８０ｍｍ、厚さ３ｍｍの導光体予備成形物Ａ’を得た。導光体予備成形物Ａ’は、気泡を有する表面層（発泡表面層）１４が形成されていないことを除いて、図１に示される導光体１に対応する形状を持つ。
＜導光体の作製＞
導光体予備成形物Ａ’の一方の主表面（導光体１の裏面３に対応する主表面）に、（株）キーエンス製ＣＯ２レーザーマーカーＭＬ−Ｚ９５２０Ｔ（商品名、波長：９．３μｍ、平均出力：２０Ｗ）を用い、出力８０％、走査速度５００ｍｍ／秒、レーザー焦点位置を加工面に合わせた条件にてレーザー照射加工を施し、凹部（凹形状領域）を形成し、片面に気泡を有する光出射機構が形成された導光体Ａを得た。レーザーエッチング加工のパターンはドット形状とし、光入射端面から５０ｍｍ、側端面から１５ｍｍの位置を中心とした６ｍｍ×６ｍｍのエリアに、光入射端面と平行な方向に０．５ｍｍピッチで１３個配列したパターンを、導光体内での導光方向に対応する方向（側端面と平行な方向）に０．５ｍｍピッチで１３列配列した。レーザー照射箇所のマイクロスコープによる表面観察結果を図３に示す。レーザー照射により形成された凹形状領域に部分的に発泡が見られた。導光体Ａの光出射機構の評価結果を表１に示す。
【００８２】
【表１】
2015025065.tif 000003
【００８３】
［実施例２〜５］
粉体組成物（Ｐ−１）の量を表１のように変更すること以外は、実施例１と同様の方法で、導光体予備成形物Ｂ’〜Ｅ’を得、更に片面に気泡を有する光出射機構が形成された導光体Ｂ〜Ｅを作製した。導光体Ｂ〜Ｅの光出射機構の評価結果を表１に示す。
［実施例６〜１０］
粉体組成物（Ｐ−１）の代わりに粉体組成物（Ｐ−２）を用い、その量を表１のようにすること以外は、実施例１と同様の方法で、導光体予備成形物Ｆ’〜Ｊ’を得、更に片面に気泡を有する光出射機構が形成された導光体Ｆ〜Ｊを作製した。導光体Ｆ〜Ｊの光出射機構の評価結果を表１に示す。
［比較例１］
粉体組成物（Ｐ−１）を用いずにペレットを製造したこと以外は、実施例１と同様の方法で、導光体の片面に凹部からなる光出射機構が形成された導光体Ｋを作製した。導光体Ｋの光出射機構の評価結果を表１に示す。この導光体は、テトラフルオロエチレン重合体を用いていないため、気泡を有する光出射機構を形成することができなかった。
［比較例２］
（メタ）アクリル重合体（Ａ）としてダイヤナールＢＲ−８８（三菱レイヨン（株）製商品名、Ｍｗ：５００，０００）を用い、比較例１と同様の方法で、導光体予備成形物を作製しようとしたが、押出成形できず、導光体予備成形物を作製することができなかった。
【符号の説明】
【００８４】
１    導光体
１１  光入射端面
１２  光出射面
１３  裏面
１４  気泡を有する光出射機構
２    積層導光体
３    透明シート状物
３１、３２  表面
【図１】
2015025065.tif 000004
【図２】
2015025065.tif 000005
【図３】
2015025065.tif 000006